예를 들어, 천연 또는 합성 운모, SiO2 또는 유리와 같은 투명 캐리어 물질로 이루어진 코어를 갖는 간섭 안료가 공지되어 있다.  예를 들어, 문헌 [Gerhard Pfaff and Peter Reynders, Chem. Rev. 99 (1999) 1963-1981]을 참조한다.천연적으로 투명한 운모가 대부분의 경우에 기질로서 사용된다.  천연 운모는 생물학적으로 불활성이고 따라서 이는 폭넓은 응용 범위에 적합하다.  기질 운모는 두께가 약 300 내지 600 nm이고 소정의 입자 크기 분포를 갖는 얇은 소판으로 구성된다.효과 안료(effect pigment)를 위한 기질로서 제조 및 사용되는 다량의 소판의 크기 분포를 특징짓는 특히 유용한 수단은, 최소 10 부피%, 50 부피%, 및 90 부피%의 소판의 소판 크기를 가우스 곡선(Gaussian curve)을 따라 특정하는 것이다.  이러한 분류는 소판 크기 분포의 D10 (D (v,0.1)), D50 (D (v,0.5)) 및 D90 (D (v,0.9)) 값으로서 특성화될 수 있다.  따라서, 특정 크기의 D10을 갖는 기질은 플레이크 기질 입자의 10 부피%가 그 값 이하의 크기를 가짐을 의미한다.  예를 들어, 10 마이크로미터의 D10, 22 마이크로미터의 D50 및 45 마이크로미터의 D90을 갖는 운모-기재의 안료의 크기 분포는 하기와 같이 설명될 수 있다: 운모 소판의 10 부피%는 10 마이크로미터 이하의 크기를 갖고, 소판의 50 부피%는 22 마이크로미터 이하의 크기를 갖고, 소판의 90 부피%는 45 마이크로미터 이하의 크기를 가짐.산화철, 산화티탄 등과 같은 금속 산화물로 코팅된 천연 운모 기재의 진주광택 안료는, 이들이 산화철 불순물로 인해 매스톤 각(mass tone angle) 또는 쉐이드 사이드(shade side)에서 운모 특유의 황색을 나타내고, 운모 기질의 큰 두께 분포 및 운모 기질 표면의 비-평탄성(unevenness)으로 인해 간섭 효과가 약하다는 점에서 불리하다.
이 문장들은 임의의 순서로 섞여 있습니다. 모든 문장을 활용하여 원본 단락의 순서와 내용을 올바른 순서로 재구성하세요.
#문장 리스트: [' 예를 들어, 10 마이크로미터의 D10, 22 마이크로미터의 D50 및 45 마이크로미터의 D90을 갖는 운모-기재의 안료의 크기 분포는 하기와 같이 설명될 수 있다: 운모 소판의 10 부피%는 10 마이크로미터 이하의 크기를 갖고, 소판의 50 부피%는 22 마이크로미터 이하의 크기를 갖고, 소판의 90 부피%는 45 마이크로미터 이하의 크기를 가짐.산화철, 산화티탄 등과 같은 금속 산화물로 코팅된 천연 운모 기재의 진주광택 안료는, 이들이 산화철 불순물로 인해 매스톤 각(mass tone angle) 또는 쉐이드 사이드(shade side)에서 운모 특유의 황색을 나타내고, 운모 기질의 큰 두께 분포 및 운모 기질 표면의 비-평탄성(unevenness)으로 인해 간섭 효과가 약하다는 점에서 불리하다.', 'Rev.', '예를 들어, 천연 또는 합성 운모, SiO2 또는 유리와 같은 투명 캐리어 물질로 이루어진 코어를 갖는 간섭 안료가 공지되어 있다.', ' 예를 들어, 문헌 [Gerhard Pfaff and Peter Reynders, Chem.', '99 (1999) 1963-1981]을 참조한다.천연적으로 투명한 운모가 대부분의 경우에 기질로서 사용된다.', ' 천연 운모는 생물학적으로 불활성이고 따라서 이는 폭넓은 응용 범위에 적합하다.', ' 기질 운모는 두께가 약 300 내지 600 nm이고 소정의 입자 크기 분포를 갖는 얇은 소판으로 구성된다.효과 안료(effect pigment)를 위한 기질로서 제조 및 사용되는 다량의 소판의 크기 분포를 특징짓는 특히 유용한 수단은, 최소 10 부피%, 50 부피%, 및 90 부피%의 소판의 소판 크기를 가우스 곡선(Gaussian curve)을 따라 특정하는 것이다.', ' 따라서, 특정 크기의 D10을 갖는 기질은 플레이크 기질 입자의 10 부피%가 그 값 이하의 크기를 가짐을 의미한다.', ' 이러한 분류는 소판 크기 분포의 D10 (D (v,0.1)), D50 (D (v,0.5)) 및 D90 (D (v,0.9)) 값으로서 특성화될 수 있다.']